(57)【要約】【課題】鏡面反射層を有する再帰反射シートにおいて、再帰反射シートを基材から剥離しようとした時に、剥離しようとしたことが視認できる偽造防止に役立つ再帰反射シートを提供する。【解決手段】鏡面反射層を有する再帰反射シートにおいて、再帰反射素子と該鏡面反射層の間に、少なくとも樹枝成分と金属とからなる破壊性反射層を部分的に設けたことを特徴とする再帰反射シート。【選択図】図４
2006349842.tif 000002
【特許請求の範囲】
【請求項１】
鏡面反射層を有する再帰反射シートにおいて、再帰反射素子と該鏡面反射層の間に、少なくとも樹脂成分と金属とからなる破壊性反射層を部分的に設けたことを特徴とする再帰反射シート。
【請求項２】
該鏡面反射層を形成する金属がアルミニウム、銀、ニッケルのいずれかであることを特徴とする請求項１に記載の再帰反射シート。
【請求項３】
該破壊性反射層が破壊性鏡面反射層であることを特徴とする請求項１記載の再帰反射シート。
【請求項４】
該破壊性鏡面反射層を形成する樹脂成分と金属を含む組成物を、ＰＥＴフィルムに塗布した時の反射率が１０〜９０％であることを特徴とする請求項３記載の再帰反射シート。
【請求項５】
該組成物が少なくとも鱗片状のアルミニウム箔、結合剤及び有機溶剤を含み、アルミニウム箔の厚さが０．５μｍ以下で、且つその箔の面積が２０〜２，０００μｍ２の範囲にあるアルミニウム箔の積算面積が全体の箔面積の７５％以上を占めるものであり、該結合剤の量がアルミニウム箔１００重量部に対して１５〜２００重量部であることを特徴とする請求項４記載の再帰反射シート。
【請求項６】
該再帰反射シートが三角錐キューブコーナー型再帰反射素子、又は封入レンズ型再帰反射素子により構成される再帰反射シートである請求項１に記載の再帰反射シート。
【発明の詳細な説明】
【技術分野】
【０００１】
本発明は、道路標識、工事標識等の標識類、自動車やオートバイ等の車両のナンバープレート類、衣料、救命具等の安全資材類、看板等のマーキング、各種の認証ステッカー類、可視光、レーザー光あるいは赤外光反射型センサー類の反射板等において有用な、新規な構造をもつ再帰反射シートに関し、詳しくは、鏡面反射層を有する再帰反射シートにおいて、再帰反射素子と該鏡面反射層の間に、少なくとも樹脂成分と金属とからなる破壊性反射層を部分的に設けたことを特徴とする再帰反射シートに関する。
【背景技術】
【０００２】
従来から、入射した光を光源に向かって反射する再帰反射シートはよく知られており、その再帰反射性を利用した該シートは上記のごとき利用分野で広く利用されている。
このような再帰反射シートとしては、微小ガラス球に金属、ほとんどの場合アルミニウムを真空蒸着して鏡面反射層をもうけたものを再帰反射素子として用いた、封入レンズ型再帰反射シート及びカプセルレンズ型再帰反射シートがよく知られている。
【０００３】
封入レンズ型再帰反射シートの例としては、特許文献１に詳しく開示されており、またカプセルレンズ型再帰反射シートの例としては、特許文献２〜４に詳しく開示されており、ここでは、これらの文献の引用をもって、これら再帰反射シートの具体的記述に代えるものとする。
【０００４】
また、このような金属真空蒸着微小ガラス球を再帰反射素子とする代わりに、微小プリズムを再帰反射素子として利用したプリズム型再帰反射シート、中でも三角錐キューブコーナー型再帰反射シートも知られており、その反射性能が金属真空蒸着微小ガラス球を用いたものより優れていることから、近年その需要が伸びている。さらに、このような三角錐キューブコーナー型再帰反射シートの反射性能をさらに向上させるため、三角錐キューブコーナー型再帰反射素子のプリズム表面に金属真空蒸着層を設けた、真空蒸着型の三角錐キューブコーナー型再帰反射シートも知られており、例えば、特許文献５及び特許文献６に詳しく記載されている。従って、ここでの真空蒸着型三角錐キューブコーナー型再帰反射シートに関する具体的記述は、これらの文献の引用をもって代えるものとする。
【０００５】
しかしながら、これらの文献には、樹脂成分と金属とからなる破壊性反射層を設けることに関することは記載も示唆もされていない。
【０００６】
一方、樹脂成分と金属とからなる反射層用組成物及びそれを用いた印刷物に関しても知られており、例えば特許文献７及び特許文献８に記載されている。しかしながらこれらの特許文献には、この組成物を、高度の再帰反射特性が要求される再帰反射シートの反射層として使用しうることについてなど何らの記載も示唆も存在しないし、この組成物が破壊性であることに関する記載も示唆もされていない。
【０００７】
【特許文献１】特開昭５９−７１８４８号公報（全文）
【特許文献２】特公昭４０−７８７０号公報（全文）
【特許文献３】特開昭５２−１１０５９２号公報（全文）
【特許文献４】特開昭６２−１２１０４３号公報（全文）
【特許文献５】特開昭４９−１０６８３９号公報（全文）
【特許文献６】特開２００１−２６４５２５号公報（全文）
【特許文献７】特開平９−２６８２６９号公報（全文）
【特許文献８】特開平１０−１５８５６１号公報（全文）
【発明の開示】
【０００８】
従来の反射シートは、蒸着等により形成される鏡面反射層は再帰反射シートの輝度に関する重要なものであり破壊することなどは考えられていなかった。
【０００９】
本発明の目的は、鏡面反射層を有する再帰反射シートにおいて、再帰反射素子と該鏡面反射層の間に、少なくとも樹脂成分と金属とからなる破壊性反射層を部分的に設けることで、再帰反射シートを基材から剥離しようとした時に、その破壊の跡を視認できるようにし、偽造の防止に役立てるものである。
【００１０】
本発明に従えば、鏡面反射層を有する再帰反射シートにおいて、再帰反射素子と該鏡面反射層の間に、少なくとも樹脂成分と金属とからなる破壊性反射層を部分的に設けることを特徴とする再帰反射シートが提供でき、再帰反射シートを基材から剥離しようとした時に、その破壊の跡を視認できるようにし、偽造の防止に役立つ再帰反射シートを提供できるのである。
【００１１】
以下、本発明を詳細に説明するが、先ず従来の鏡面反射層を有する再帰反射シートについて、図面を参照しながら説明する。
【００１２】
図１は、鏡面反射層を有する三角錐キューブコーナー型再帰反射シートの模式断面図である。
【００１３】
図１において、（４）は三角錐キューブコーナー型再帰反射素子が最密充填状に配置された再帰反射素子層であり、その反射素子表面（凹凸が設けられている側の表面）には鏡面反射層（１１ｂ）が形成されている。再帰反射素子層（４）は、通常、この層を保持する保持体層（３）と一体になっている。またこの再帰反射素子層（４）には、再帰反射シートの使用目的や、使用環境などに応じて、保持体層（３）の光入射（１２）側の表面を摩耗や損傷から守るための表面保護層（１）、観測者に情報を伝達したりシートを着色したりするための印刷層（２）、該再帰反射シートを他の構造体に貼付するための接着剤層（９）及び剥離基材層又は接着剤保護層（１０）などを設けることができる。
【００１４】
再帰反射素子層（４）は、通常、熱軟化性を有する樹脂のシート状材料を、加熱下に三角錐型キューブコーナーが刻設された金属ロール面に押し当て熱エンボス加工するなどの方法により形成することができる。
【００１５】
観測者の使用目的、使用環境などに応じて、情報を伝達したりシートを着色したりするための印刷層（２）は、通常、表面保護層（１）と保持体層（３）の間、あるいは、表面保護層（１）の上や再帰反射素子層（４）の反射素子表面に設けることができ、通常、グラビア印刷、スクリーン印刷、インクジェット印刷などの手段により設置可能である。これらの印刷層に紫外線吸収剤を単独あるいは複数組み合わせ、さらに光安定剤を単独あるいは組み合わせることにより、褪色をおさえることも可能である。
【００１６】
三角錐キューブコーナー型再帰反射素子層（４）を構成する材料としては、再帰反射シートとして柔軟性を満足するものであれば特に限定されるものではないが、一般に、光学的透明性、均一性のあるものが好ましい。本発明において再帰反射素子（４）を構成するために使用し得る材料の例としては、ポリカーボネート樹脂、塩化ビニル樹脂、（メタ）アクリル樹脂、エポキシ樹脂、スチレン樹脂、ポリエステル樹脂、フッ素樹脂、ポリエチレン樹脂やポリプロピレン樹脂などのオレフィン樹脂、セルロース系樹脂、ウレタン樹脂などが挙げられ、中でも、ポリカーボネート樹脂、（メタ）アクリル樹脂、塩化ビニル樹脂及びウレタン樹脂が好適である。この再帰反射素子層には、耐候性を向上する目的で、紫外線吸収剤、光安定剤及び酸化防止剤などの添加剤をそれぞれ単独あるいは組み合わせて配合することができる。さらに、着色剤として、各種の有機顔料、無機顔料、蛍光顔料、蛍光染料、非蛍光染料、などを含有させることができる。
【００１７】
表面保護層（１）には、再帰反射素子層（４）に用いたのと同じ樹脂又はこれより表面硬度の高い樹脂を用いることができ、また、耐候性を向上する目的で、紫外線吸収剤、光安定剤及び酸化防止剤などの添加剤をそれぞれ単独あるいは組み合わせて配合することができる。さらに、着色剤として各種の有機顔料、無機顔料、蛍光顔料、蛍光染料、非蛍光染料などを含有させることができる。また、表面保護層（１）は２層以上の層に分割されていてもよく、各層にそれぞれ単独であるいは組み合わせた形で上記の各種添加剤、着色剤を含有させることができる。
【００１８】
表面保護層（１）、印刷層（２）、再帰反射素子層（４）及び保持体層（３）のうちの少なくとも１つの層、好ましくは再帰反射素子層（４）及び／又は保持体層（３）に、紫外線吸収剤及び／又は光安定剤を配合することによって、耐候性に優れたキューブコーナー型再帰反射シートを得ることができる。
【００１９】
紫外線吸収剤及び／又は光安定剤のこれらの層への導入は、例えば、これらの層を構成する樹脂に混練・溶融する方法、樹脂配合液に分散させる方法、溶剤で溶解してから樹脂配合液に混ぜる方法等により行うことができる。
【００２０】
鏡面反射層（１１ｂ）は、従来は、アルミニウム、銅、銀、ニッケルなどの金属を、真空蒸着、化学メッキ、スパッタリングなどの手段により形成されていたが、多くの場合、得られる鏡面反射層の色調も最も明るくなり、かつ、比較的蒸着温度の低い理由から、アルミニウムの真空蒸着法が好ましいとされていた。鏡面反射層（１１ｂ）の厚さは、通常、８００〜１５００オングストローム程度の範囲である。このような鏡面反射層（１１ｂ）を設けることにより、反射する臨界角が改善され、特に入射角が３０°以上、さらには４０°以上の角度において再帰反射性能が向上する。
【００２１】
鏡面反射層形成のためのアルミニウム連続真空蒸着処理装置は、真空度が７×１０−４〜９×１０−４ｍｍＨｇ程度に維持できる真空容器、その中に設置された、再帰反射素子層（４）と保持体層（３）が一体となったシート及びその光入射側表面上に積層された表面保護層（１）からなるプリズム原反シートを繰り出す巻出装置、真空蒸着処理されたプリズム原反シートを巻き取る巻取装置、並びに、それらの間にあって、黒鉛坩堝中でアルミニウムを溶融させることが可能な加熱装置よりなっている。例えば、黒鉛坩堝中に、純度が９９．９９重量％以上の純アルミニウムペレットと粒状の金属チタンを重量比１００：１の割合になるように投入し、交流電圧３５０〜３６０Ｖ、電流１１５〜１２０Ａ、処理速度３０〜７０ｍ／分の条件で、再帰反射シートに、溶融され蒸気化されたアルミニウム原子が薄膜を形成することで反射面上に鏡面反射層として形成される
【００２２】
再帰反射シートを金属板、木板、ガラス板、プラスチック板などに貼付するために用いる、前記の接着剤層（９）及び、該接着剤層（９）を保護被覆するための剥離基材層又は接着剤保護層（１０）としては、それ自体公知のものを適宜選択使用することができる。接着剤層（８）のための接着剤としては、感圧接着剤、感熱型接着剤、架橋型接着剤などから適宜選択することができる。感圧接着剤としては、例えば、ブチルアクリレート、２−エチルヘキシルアクリレート、イソオクチルアクリレート、ノニルアクリレートなどのアクリル酸エステルをアクリル酸、酢酸ビニルなどと共重合して得られるポリアクリル酸エステル感圧接着剤、シリコン樹脂系感圧接着剤、ゴム系感圧接着剤などを用いることができ、また、感熱型接着剤としては、例えば、アクリル系、ポリエステル系、エポキシ系樹脂などからなるものを用いることができる。
【００２３】
本発明では、再帰反射素子に、少なくとも樹脂成分と金属とからなる破壊性反射層（１１ａ）を印刷等の手段により部分的に設けた後、上述のようにして得られるアルミニウム等の金属を真空蒸着して鏡面反射層（１１ｂ）を形成して再帰反射シーとを得るものである。
【００２４】
本発明の、少なくとも樹脂成分と金属とからなる破壊性反射層用の組成物は、ＰＥＴフィルムに塗布した時の反射率が１０〜９０％であるものを使用すると、反射シートの輝度を高くすることが出来るので好ましい。
【００２５】
本発明の、少なくとも樹脂成分と金属とからなる破壊性反射層用の組成物は、少なくとも鱗片状のアルミニウム箔、結合剤及び有機溶剤を含み、アルミニウム箔の厚さが０．５μｍ以下で、且つその箔の面積が２０〜２，０００μm２の範囲にあるアルミニウム箔の積算面積が全体の箔面積の７５％以上を占めるものであり、該結合剤の量がアルミニウム箔１００重量部に対して１５〜２００重量部であるものを使用すると、得られる破壊性反射層が鏡面のものが得られるので、反射シートの輝度を高くすることが出来るので好ましい。
【００２６】
少なくとも樹脂成分と金属とからなる破壊性反射層用の組成物については後で説明する。
【００２７】
図１に示される鏡面反射層を有する三角錐キューブコーナー型再帰反射シートのうち、従来技術により製造されたもの、すなわち真空蒸着により鏡面反射層が形成されたもの及びその製造方法については、前記特許文献５に詳細に記載されており、ここではこれらの文献の引用をもってその具体的記述に代えるものとする。
【００２８】
次に、従来の鏡面反射層を有する封入レンズ型再帰反射シートについて、その断面図である図２を参照しながら説明する。
【００２９】
図２に示される様に、透明マイクロ硝子球などの高屈折率透明微小球（７）を多数埋設するようにして支持する透明樹脂からなる保持層（６）、該保持層（６）に直径のほぼ１／２を埋設する様にして設置された該透明微小球の層、保持層（６）より突出した該透明微小球（７）の層の曲面に沿って形成され、その表面に形成される鏡面反射層（１１ｂ）が該透明微小球（７）のほぼ光学的焦点位置に来るように一定厚さで形成された焦点形成層（８）よりなる。高屈折率透明微小球（７）と焦点形成層（８）と鏡面反射層（１１ｂ）は、光学的に光の再帰反射条件をほぼ満たすような位置関係に配置されており、多数が集合して封入レンズ型の再帰反射素子層（７）を形成している。なお表面保護層（１）は２層構造とすることもできる。
【００３０】
観測者の使用目的、使用環境などに応じて、情報を伝達したりシートを着色したりするための印刷層（２）は、通常、表面保護層（１）と保持層（６）の間、又は表面保護層（１）の上などに設けることができ、通常、グラビア印刷、スクリーン印刷、インクジェット印刷などの手段により設置可能である。これらの印刷層に紫外線吸収剤を単独あるいは複数組み合わせ、さらに光安定剤を単独あるいは組み合わせることにより、褪色をおさえることも可能である。表面保護層を２層とする場合には印刷層を表面保護層間に設けることもできる。
【００３１】
この封入レンズ型再帰反射シートの各層を構成する材料としては、キューブコーナー型再帰反射シートの対応する各層について前述したと同様のものを使用することができる。
【００３２】
また、上記構成からなる封入レンズ型再帰反射シートにおいて、表面層、反射層に、キューブコーナー型再帰反射シートの場合と同様にして、紫外線吸収剤及び／又は光安定剤と共に配合され、それによって、耐候性に優れた封入型再帰反射シートを得ることができる。
【００３３】
本発明では、焦点形成層（８）に、少なくとも樹脂成分と金属とからなる破壊性反射層（１１ａ）を印刷等の手段により部分的に設けた後、上述のようにして得られるアルミニウム等の金属を真空蒸着して鏡面反射層（１１ｂ）を形成して再帰反射シーとを得るものである。
【００３４】
なお図２に示される封入レンズ型再帰反射シートのうち、従来技術により製造されたもの、すなわち蒸着により鏡面反射層が形成されたもの及びその製造方法については、前記特許文献１に詳細に記載されており、ここではこの文献の引用をもってその具体的記述に代えるものとする。
。
【００３５】
次に、本発明において、再帰反射シートの破壊性反射層を形成するために用いられる組成物について説明する。
【００３６】
本発明の破壊性反射層は、メタリック調の反射層であっても、ミラー調の反射層であっても良いが、ミラー調である方が、反射シートの外観及び反射性能が良くなるので好ましい。
【００３７】
再帰反射シートの破壊性反射層用の組成物は、その反射層が高い反射率を有していることが必要であり、ＰＥＴフィルムに塗布したときの反射率が１０〜９０％、より好ましくは２５％以上、さらに好ましくは５０％以上であることが好ましい。従って、本発明に使用される組成物は、該組成物に由来する平面、すなわち該組成物を塗布・乾燥するなどして形成される所定の厚さ、例えば約５μｍ厚さの平滑な皮膜の反射率が１０％以上、さらには２５〜９０％の範囲であることが好ましい。
【００３８】
鏡面反射性樹脂層の反射率が１０％以下の場合は、再帰反射性能が低く十分な性能が得られない。また、９０％以上の反射率を有する鏡面反射層を光学的に透明なフィルムに設置する方法については、広く知られていない。
【００３９】
本発明に用いられる該組成物は、上記の反射率が得られるものなら特に限定されるものではないが、ミラー調の反射層を得るためには、少なくとも鱗片状の微小金属箔、結合剤及び有機溶媒を含んでなるものである。微小金属箔としてはアルミニウム箔が好ましい。
【００４０】
なお本発明に好適に用いられる該組成物は、少なくとも鱗片状のアルミニウム箔、結合剤及び有機溶剤を含み、アルミニウム箔の厚さが０．５μｍ以下で、且つその箔の面積が２０〜２，０００μm２の範囲にあるアルミニウム箔の積算面積が全体の箔面積の７５％以上を占めるものであり、該結合剤の量がアルミニウム箔１００重量部に対して１５〜２００重量部であることを特徴とするものである。
【００４１】
本発明における破壊性鏡面層（１１ａ）とプリズム型再帰反射素子層（４）および／又は破壊性鏡面層（１１ａ）と焦点形成層（８）および／又は破壊性鏡面層（１１ａ）と鏡面反射層（１１ｂ）の層間剥離強度または破壊性鏡面層（１１ａ）の破壊による剥離強度は０．１〜１５Ｎ／２５ｍｍであることが好ましい。
【００４２】
剥離強度が０．１Ｎ／２５ｍｍを下回るような場合には、基材への接着前に破壊性鏡面層で破壊が発生したり、輸送や保管中に破壊性鏡面層の変形が発生しがちになり好ましくない。
【００４３】
剥離強度が１５Ｎ／２５ｍｍを上回るような場合には、破壊性鏡面層の剥離が生じにくく、接着剤層と基材との剥離が生じるので改竄防止の効果が現れない。
【００４４】
また、剥離強度が上記範囲内であっても、該剥離強度が再帰反射シートを構成する他の層間の剥離強度および接着剤層と基材との剥離強度および他の層それぞれの凝集破壊による剥離強度より僅かに小さいだけでは剥離が困難である
【００４５】
所望の剥離を容易にするためには、該剥離強度を再帰反射シートを構成する他の層間の剥離強度および接着剤層と基材との剥離強度および他の層それぞれの凝集破壊による剥離強度より２Ｎ／２５ｍｍ以上小さいことが好ましい。
【００４６】
本発明の破壊性反射層（１１ａ）に用いることの出来る樹脂としては、脂環式ポリオレフィン樹脂または脂環式アクリル樹脂、セルロース誘導体、シリコン系樹脂、フッ素系樹脂、ポリウレタン樹脂、アクリル樹脂、アルキッド樹脂、ブチラール樹脂、ポリエステル樹脂またはそれらの混合物が好ましく、破壊形態に応じて適宜選択する。  
【００４７】
本発明の好ましい脂環式ポリオレフィン樹脂は主鎖に脂環式構造を持つものであり、シクロペンタン系樹脂としては、シクロペンタン系樹脂（化学式１ａ）、ビシクロペンタン系樹脂（化学式１ｂ）、シクロペンタノルボルネン系樹脂（化学式１ｃ）であり、また、ビニルシクロペンタン系樹脂としては、ビニルシクロペンタン系樹脂（化学式２ａ）、ビニルシクロペンタノルボルネン系樹脂（化学式２ｂ）であり、またはシクロヘキサジエン系樹脂（化学式３ａ）、シクロヘキサン系樹脂（化学式３ｂ）であり、    
【化１】
2006349842.tif 000003
（Ｒ１、Ｒ２、Ｒ３、Ｒ４、及びＲ５はそれぞれ水素原子、アルキル基、シアノ基、シクロヘキシル基、またはアルキルカルボキシレート基であり、ｎは数平均重合度を示す）  
【００４８】
通常、シクロペンタン系樹脂（化学式１ａ）はノルボルネン、ジシクロペンタジエンおよびテトラシクロドデセンなどのシクロオレフイン類を、タングステン、モリブデンなどの遷移金属化合物とアルキルアルミニウムからなるメタセシス触媒を用いて開環重合することによって得られる中間重合物を水素添加によって二重結合を飽和して得られる。市販の製品としては日本ゼオン株式会社製のゼオネックスを用いる事ができる。  
【００４９】
上記のシクロペンタン系樹脂（化学式１ａ）の置換基Ｒ１は水素原子、シクロヘキシル基であることが特に好ましい。置換基Ｒ１が水素原子、シクロヘキシル基の場合には非晶性ポリマーとなり上記のような破壊性が得られるために、本発明の破壊性反射層（１１ａ）に用いるには特に好ましい。  
【００５０】
本発明の破壊性反射層（１１ａ）に用いられる樹脂としては、通常、ビニルシクロペンタン系樹脂（化学式２ａ）およびビニルシクロペンタノルボルネン系樹脂（化学式２ｂ）は、ノルボルネンとメチルメタクリレートによって得られるメタクリル基を側鎖に持つノルボルネン誘導体をタングステン−アルミニウム化合物を組み合わせた触媒を用いて開環重合させて得られる中間化合物を水素添加によってビニル基を飽和することにより得られる。この様な化合物は、エステル基構造を持つので再帰反射シートを構成する他の樹脂層や鏡面反射層との密着性が比較的高い傾向がある。市販の製品としては、ＪＳＲ株式会社製のＡＲＴＯＮをあげる事ができる。  
【００５１】
このビニルシクロペンタン系樹脂（化学式２ａ）およびビニルシクロペンタノルボルネン系樹脂（化学式２ｂ）の置換基Ｒ２及びＲ３は水素原子（−Ｈ）、メチル基（−ＣＨ３）、シアノ基（−ＣＮ）、メチルカルボキシレート基（−ＣＯＯＣＨ３）、エチルカルボキシレート基（−ＣＯＯＣ２Ｈ５）、シクロヘキシルカルボキシレート基（−ＣＯＯ（ｃ−Ｃ６Ｈ５））、ｎ−ブチルカルボキシレート基（−ＣＯＯ（ｎ−Ｃ４Ｈ９））を用いる事が耐熱性の点および隣接する層との密着性を調整するうえで特に好ましい。  
【００５２】
さらに、シクロヘキサジエン系樹脂（化学式３ａ、３ｂ）は１，３−シクロヘキサジエン樹脂、シクロヘキサン樹脂であることが特に好ましい。これらのシクロヘキサジエン系ポリマーはアルキルリチウムとアミン化合物からなる触媒を用いて１，３−シクロヘキサジエンをリビングアニオン重合することによって得られる。特に、１，３−シクロヘキサジエン樹脂は耐熱性の面から特に好ましい。  
【００５３】
本発明の破壊性反射層（１１ａ）に用いられる脂環式アクリル樹脂としては、アクリルのエステル部分に脂環構造をもつものであり、焦点形成層（４）を構成する脂環式アクリル樹脂は化学式（４）で示される脂環式アクリル樹脂    
【化２】
2006349842.tif 000004
（Ｒ６は水素原子、メチル基、Ｒ７はシクロヘキシル基、下記化学式（４−１）、又は化学式（４−２）で示される基を示す）    
【化３】
2006349842.tif 000005
が好ましい。  
【００５４】
脂環式アクリル樹脂はメタクリル酸エステル系ポリマー（化学式４）特にトリシクロデシルメタクリレートとメチルメタクリレートの共重合体が好ましく、市販の製品としては日立化成株式会社製のオプトレットを用いる事ができる。さらに、耐熱性の高いベンジルメタクリレート、トリシクロデカニエルメタクリレートとメチルメタクリレートの共重合体も用いる事ができる。  
【００５５】
本発明における破壊性反射層に用いられる樹脂としてセルロース誘導は、セルロースアセテート（以下ＣＡともいう）、セルロースアセテートプロピオネート（以下、ＣＡＰともいう）またはセルロースアセテートブチレート（以下、ＣＡＢともいう）のいずれかまたはそれらの混合物であることが好ましい。これらのセルロース誘導体は、樹脂や鏡面反射層との密着性も弱く、基材から剥離しようとしたときには、剥離による破壊が生じる。市販の製品としてはイーストマンケミカル社製のＣＡＢを用いる事ができる。  
【００５６】
また、本発明において破壊性反射層（１１ａ）に用いられる樹脂として、シリコン系樹脂は、フェニルメチル系シリコーンレジンやメチル系シリコーンレジンなどのシリコーン系樹脂、あるいは変性もしくは非変性のシリコーンワニスのいずれかまたはそれらの混合物であることが好ましい。これらのシリコーン樹脂は樹脂や鏡面反射層との密着性が適度であり、基材から剥離しようとしたときには剥離による破壊が生じる。市販の製品としては、東レ・ダウコーニング・シリコーン株式会社製のシリコーンコーティング剤を用いることができる。  
【００５７】
破壊性反射層（１１ａ）に用いられるフッ素系樹脂は、長鎖のフッ化アルキル基と反応基を有する反応性有機フッ素化合物が好ましい。これらのフッ素化合物は塗工することでフッ素の薄膜を形成し、基材から剥離しようとしたときには剥離による破壊が生じる。市販の製品としては、旭硝子株式会社製のルミフロンを用いることができる。  
【００５８】
ポリウレタン樹脂、アクリル樹脂、ブチラール樹脂およびポリエステル樹脂は、分子量を小さくすることで、凝集破壊しやすくすることができ、破壊性反射層を破壊層として用いることができる。  
【００５９】
これらの該破壊性反射層（１１ａ）に用いることのできる樹脂は、剥離又は破壊が生じやすいように、適宜、分子量や架橋密度などを調節することが好ましい。  
【００６０】
適切な分子量の範囲としてはスチレン換算重量分子量で１，０００〜１００，０００、好ましくは、５，０００〜５０，０００である。該焦点形成層（４）と該ガラス球（３）および／または該保持層（２）との間の層間剥離が生じるような焦点形成層（４）の分子量は１０，０００〜１００，０００、好ましくは５０，０００〜１００，０００であり、該焦点形成層（４）の破壊によって剥離するが生じるような焦点形成層（４）の分子量は１，０００〜５，０００好ましくは１，０００〜３，０００であるが分子構造や重合方法によって適宜調整されなければならない。
【００６１】
該組成物による破壊性反射層の形成方法としては、該組成物を適宜な手段により適用して乾燥する方法を挙げることができる。該組成物の適用方法は、必ずしも限定されるものではなく、例えばロールコート、スプレーコート、ドクターコート、フレキソ印刷、スクリーン印刷、グラビア印刷などの方法を挙げることができる。
【００６２】
破壊性反射層は、それを形成すべき箇所、例えば三角錐キューブコーナー型再帰反射シートにおける再帰反射素子層（３）の反射素子表面や、封入レンズ型再帰反射シートにおける焦点形成層（８）に部分的に塗布・形成することができる。
【００６３】
破壊性反射層用組成物は、再帰反射シートとして高い輝度と共に、色相が暗くなることを防ぐため、均一な反射層が得られるように粘度を調整することが好ましい。
【００６４】
破壊性反射層の厚さは、必ずしも限定されるものではないが、反射性能、破壊性、耐侯性等の観点から、０．５〜３０μｍ、さらには１〜１５μｍの範囲であることが好ましい。また、外観の面からは薄く形成する方が好ましい。
【００６５】
該組成物に紫外線吸収剤を単独あるいは複数組み合わせ、さらに光安定剤を単独あるいは組み合わせることにより、反射性能の低下をおさえることが可能である。
【実施例】
【００６６】
以下、実施例によって本発明をさらに具体的に説明する。
【００６７】
製造例１
〔金型の製造〕
表面を平坦に切削した１００ｍｍ角の真鍮板の上に、先端角度が７１．５２°のダイヤモンドバイトを用いて、交差する二方法（ｙ方向及びｚ方向とする）についてＶ字状の溝を切削した。各方向のＶ字状の溝の繰り返しピッチは２１０．８８μm、溝の深さは１００μm、溝の断面形状が対称で、二方向のＶ字状の溝の交差角度は５８．７６°となるように、多数の平行溝群を繰り返しのパターンでフライカッティング法によって切削した。
【００６８】
しかる後に、ｙ、ｚ二方向の交点を結ぶ直線と並行で、該直線からのオフセット量が１１μｍとなるように、もう一方向（ｘ方向とする）の断面形状が対称なＶ字状の溝を、先端角度が６８．５３°のダイヤモンドバイトを用いて、繰り返しピッチ２１４．９２μｍ、溝の深さ１１５μｍとなるように、多数の平行溝群を繰り返しのパターンでフライカッティング法によって切削し、真鍮板上に凸形状の多数の三角錐キューブコーナー型再帰反射素子群が最密充填状に配置された母型を形成した。
【００６９】
このようにして形成した三角錐型再帰反射素子対の、頂点（Ｈ１）から底面（Ｓｘ−Ｓx’）までの高さ（ｈｘ１）は１１５μｍで、頂点（Ｈ２）から底面（Ｓｘ−Ｓｘ’）までの高さ（ｈｘ２）は１００μｍであり、また、頂点（Ｈ１）から底面（Ｓ−Ｓ’）までの高さ（ｈｙｚ１）は１００μｍで、頂点（Ｈ２）から底面（Ｓ−Ｓ’）までの高さ（ｈｙｚ２）は８５μｍであった。また、この三角錐型再帰反射素子の光学軸傾斜角（θ）は＋１°であり、反射素子を構成する側面の頂角はいずれも９０°であった。
【００７０】
この真鍮製母型を用いて、濃度が５５％のスルファミン酸ニッケル液を用いて電鋳法により、材質がニッケルであって、形状が反転された凹型状のキューブコーナー成形用金型を作成した。
（この金型については特許文献６参照）
【００７１】
実施例１
ビスフェノール型ポリカーボネート樹脂〔三菱エンジニアリングプラスチックス（株）製  商品名「ユーピロンＥ２０００」〕１００重量部に、紫外線吸収剤〔チバ・スペシャルティ・ケミカルズ（株）製  商品名「チヌビン１５７７」〕を０．２重量部加え、三井鉱山（株）製の高速回転型混合器、ヘンシェルミキサーを用いて回転数１００ｒｐｍの条件で１５分間混合した。この混合樹脂を、スクリュー長さ：口径比が３０：１で圧縮比が３．０のスクリューを設置した短軸押出機を用いて、押出温度２４０℃、回転数３５ｒｐｍの条件で口径４ｍｍのノズルから押出した後、水冷し、切断してペレットを得た。
【００７２】
このペレットを８０℃、１２時間の条件で乾燥した後、スクリュー長さ：口径比が３０：１で圧縮比が３．０のスクリューを設置した短軸押出機を用いて、押出温度２４０℃、回転数５０ｒｐｍの条件で押出して、厚さ２００μｍのポリカーボネート樹脂フィルムを得た。
【００７３】
このポリカーボネート樹脂フィルムの表層に、厚さ５０μｍのアクリル樹脂フィルム〔鐘淵化学工業（株）製；商品名「サンデュレン０１４ＮＳＴ」〕を、２００℃の一対の熱ロールを用いて熱接着法で積層した後、前記製造例１で作製した金型を用い、ポリカーボネート樹脂フィルムをこの金型表面に接する様に供給して、成形温度２００℃、成形圧力５０ｋｇ/ｃｍ２の条件で圧縮成形し、加圧下で３０℃まで冷却してから樹脂シートを取り出し、多数の三角錐キューブコーナー型再帰反射素子が最密充填状に配置された再帰反射シートの中間体を得た。
【００７４】
厚みが０．２５μｍで箔面積が２０〜２０００μｍ２であるアルミニウム箔片を８５％含有するアルミニウム箔１００重量部、ＪＳＲ株式会社製ノルボルネン樹脂（商品名  ＡＲＴＯＮ  Ｄ４５３２）の樹脂分が４０重量部、トルエンを加え、１５重量％のトルエン溶液を作成（破壊性鏡面反射層用組成物１という）し、スクリーン印刷で平均厚みが５μｍで破壊性鏡面反射層を設置割合が３０％になるよう部分的に設置した。
【００７５】
次いで、真空度が９×１０−４ｍｍＨｇ程度に維持できる真空容器中に設置された黒鉛坩堝中で、電熱ヒーターでアルミニウムを溶融させることが可能な加熱装置よりなる真空蒸着装置に設置し、黒鉛坩堝中に純度が９９．９９％以上の純アルミニウムペレットと粒状の金属チタンを、その重量比が１００：１の割合になるようにして投入し、交流電圧３５０Ｖ、電流が１１５〜１２０Ａ、処理時間５分の条件で真空蒸着処理を行って、鏡面反射層を形成し、三角錐型キューブコーナー再帰反射シートの中間製品を得た。  
【００７６】
一方、剥離紙〔リンテック（株）製；商品名「Ｅ２Ｐ−Ｌ−ＰＥ（Ｐ）」〕（Ｅ２Ｐ）上に、固形分約４０重量％のアクリル系感圧接着剤溶液（ＫＰ−１８１８）１００重量部及びキレート系架橋剤〔日本カーバイド工業（株）製；商品名「ＣＫ−４０１」〕（ＣＫ４０１）０．７６重量部を攪拌混合したものを塗布・乾燥し、厚さ約４０μｍの感圧接着剤層を設置したシートを作製し、この感圧接着剤層を有するシートと上記中間製品の鏡面反射層とを貼り合わせ、三角錐型キューブコーナー再帰反射シートを作製した。
【００７７】
実施例２
実施例１において、破壊性鏡面反射層用組成物１の代わりに、平均粒子径５μのアルミニウム粉末１００重量部、ＪＳＲ株式会社製ノルボルネン樹脂（商品名  ＡＲＴＯＮ  Ｄ４５３２）の樹脂分が４０重量部、トルエンを加え、１５重量％のトルエン溶液を作成（破壊性鏡面反射層用組成物２という）し、破壊性鏡面反射層用組成物２を用いた以外は、実施例１と同様にして、三角錐型キューブコーナー再帰反射シートを作製した。
【００７８】
実施例３
厚み３８μｍの透明なＰＥＴフィルム〔帝人デュポンフィルム（株）製；商品名「ＳＥＷ−３８」〕を表面保護層として用い、その一方の表面に、固形分約４３重量％のアクリル系樹脂溶液〔日本カーバイド工業（株）製；商品名「ＲＳ−３１００」〕１００重量部とイソシアネート架橋剤（Ｎ７５）１２重量部を攪拌混合したものを塗布・乾燥させ、厚さ１８μｍの透明微小球保持層を設置した。この保持層に、屈折率２．２０、平均粒子径約３５μｍのガラス微小球〔（株）ユニオン製；商品名「Ｕ−０５２ＦＸ」〕を、このガラス微小球の直径の半分が埋まるように設置した。
【００７９】
次いでガラス微小球が設置された面に、固形分約３０重量％のアクリル樹脂溶液〔日本カーバイド工業（株）製；商品名「ＲＳ−５０００」〕１００重量部及びメラミン系架橋剤〔三和ケミカル（株）製；商品名「ＭＳ−１１」〕５．５重量部を攪拌混合した樹脂溶液を塗布・乾燥し、平均厚さが１４μｍの焦点形成層を設置した。
【００８０】
この焦点形成層の表面に、破壊性鏡面反射層用組成物１を用いて、スクリーン印刷で平均厚みが５μｍで破壊性鏡面反射層を設置割合が３０％になるよう部分的に設置した。
【００８１】
次いで、実施例１と同様にして真空蒸着により鏡面反射層を得て、封入レンズ型再帰反射シートの中間製品を作成した。
【００８２】
一方、剥離紙（Ｅ２Ｐ）に、アクリル系感圧接着剤（ＫＰ１８１８）８０重量部、アクリル系感圧接着剤〔日本カーバイド工業（株）製；商品名「ＫＰ−１６５６」〕２０重量部及びキレート系架橋剤（ＣＫ４０１）０．７６重量部を攪拌混合したものを塗布・乾燥して、厚さ４０μｍの感圧接着剤層を有する接着シートを作製し、この接着シートを、上記封入レンズ型再帰反射シートの中間製品の鏡面反射性樹脂層上に貼り合わせて、封入レンズ型再帰反射シートを作製した。
【００８３】
実施例４
実施例３において、破壊性鏡面反射層用組成物１の代わりに、破壊性鏡面反射層用組成物２を用いる以外は、実施例３と同様にして、封入レンズ型再帰反射シートを得た。
【００８４】
実施例５
破壊性鏡面反射層用組成物１にトルエンを追加して、３重量％のトルエン溶液（破壊性鏡面反射層用組成物３という）を作成し、破壊性鏡面反射層用組成物３を用いて、グラビア印刷で厚み１μｍで破壊性鏡面反射層を設置割合が３０％になるよう部分的に設置した以外は、実施例３と同様にして封入レンズ型再帰反射シートを得た。
【００８５】
実施例６
設置割合を１０ｃｍ角内に、直径１ｃｍで線幅１ｍｍの円１個とした以外は実施例５と同様にして、封入レンズ型再帰反射シートを得た。
【００８６】
比較例１
実施例１において、破壊性鏡面反射層用組成物１の代わりに、帝国インキ製造株式会社製のミラー調インク組成物（商品名ＭＩＲ−９１００ミラーシルバー）を用いた以外は、実施例１と同様にして三角錐キューブコーナー型再帰反射シートを得た。
【００８７】
比較例２
実施例３において、破壊性鏡面反射層用組成物１の代わりに、帝国インキ製造株式会社製のミラー調インク組成物（商品名ＭＩＲ−９１００ミラーシルバー）を用いた以外は、実施例３と同様にして封入レンズ型再帰反射シートを得た。
【００８８】
比較例３
実施例３において、破壊性鏡面反射層用組成物１の代わりに、平均粒子径５μのアルミニウム粉末１００重量部、日本カーバイド工業製のアクリル樹脂（商品名  ＲＳ−５０００  ）の樹脂分が４０重量部、トルエンを加え、１５重量％のトルエン溶液を作成（破壊性鏡面反射層用組成物３という）し、破壊性鏡面反射層用組成物３を用いた以外は、実施例３と同様にして、封入レンズ型再帰反射シートを作製した。
【００８９】
比較例４
実施例１において、破壊性鏡面反射層を設けず、全面鏡面反射層とした以外は、実施例１と同様にして、三角錐型キューブコーナー再帰反射シートを得た。
【００９０】
比較例５
実施例３において、破壊性鏡面反射層を設けず、全面鏡面反射層とした以外は、実施例３と同様にして、封入レンズ型再帰反射シートを得た。  
【００９１】
再帰反射シートの評価
以上の実施例及び比較例で得られた再帰反射シートについて、次の測定・評価法に従ってその性能を評価した。結果は表１に示す。
【００９２】
（１）再帰反射性能
再帰反射性能測定器としてアドバンスト・レトロ・テクノロジー社製「モデル９４０」を用い、１００ｍｍ角の再帰反射シートの再帰反射性能を、ＪＩＳ  Ｚ−９１１７に準じて、観測角０．２゜で入射角５゜により適宜の５点について測定し、その平均値をもって再帰反射シートの再帰反射性能とした。
【００９３】
（２）剥離強度
試験に用いる再帰反射シートの剥離紙を剥がし、ＪＩＳ  Ｚ０２３７に準じて２Ｋｇのローラーを用いて厚さ２ｍｍのアルミ板に貼り合わせた後に、温度２３℃相対湿度６０％の条件下で３日間保管後、同一条件で、貼り合わせた試験片をＪＩＳ  Ｚ０２３７に記載の剥離強度測定法により剥離強度を測定した。
【００９４】
（３）剥離状態
剥離強度試験後の試験片の剥離箇所および剥離状態を目視で観察して、以下の基準で外観を評価した。
水準        剥離状態
Ａ          破壊性鏡面反射層で剥離が起きた。
Ｂ          破壊性鏡面反射層で剥離が起きず、または反射シートが破断した。
【００９５】
反射率の測定方法
また、鏡面反射層の反射率について、次の測定・評価法に従ってその性能を評価した。
ＪＩＳ  Ｄ５７０５  １０．２反射率試験に記載の反射率の直接測定法に準じて測定を行った。
【００９６】
表面が平滑な厚み７５μｍのＰＥＴフィルムに、アルミ蒸着、破壊性鏡面反射層用組成物およびシルバーインク組成物のスクリーン印刷を施し、鏡面反射層をもつＰＥＴフィルムを作製した。鏡面処理がされている側を表面とした場合、鏡面処理がされていない裏面から光を２５度の角度で入射し、２５度で反射された光の強度を、受光器（International Light製  Radiometer/Photometer ＩＬ１４００Ａ）にて測定した。光源から直接光を入射した際の光の強度を１００とし、各反射層における光の強度とした。
【００９７】
【表１】
2006349842.tif 000006
【図面の簡単な説明】
【００９８】
【図１】従来の鏡面反射層が形成された三角錐キューブコーナー型再帰反射シートの模式断面図である。
【図２】従来の鏡面反射層が形成された封入レンズ型再帰反射シートの模式断面図である。
【図３】本発明の破壊性反射層と鏡面反射層が形成された三角錐型再帰反射シートの模式断面図である。
【図４】本発明の破壊性反射層と鏡面反射層が形成された封入レンズ型再帰反射シートの模式断面図である。
【符号の説明】
【００９９】
１    表面保護層
２    印刷層
３    保持体層
４    プリズム型再帰反射素子層
５    一体
６    保持層
７    微小球型再帰反射素子層
８    焦点形成層
９    接着剤層
１０    剥離基材
１１ａ  破壊性反射層
１１ｂ  鏡面反射層
１２    光の入射方向
【図１】
2006349842.tif 000007
【図２】
2006349842.tif 000008
【図３】
2006349842.tif 000009
【図４】
2006349842.tif 000010